(57)【要約】【課題】  シリコンのエッチング加工、特にＭＥＭＳ部品の製造工程におけるシリコンの異方性エッチング加工において、ヒドロキシルアミンを含有するエッチング液に特有な加温継続時のエッチング速度の経時低下を抑制することによって、頻繁に行わざるを得なかったエッチング処理中の加工形状確認操作を大幅に簡略化できるエッチング液およびエッチング方法を提供する。【解決手段】  ヒドロキシルアミンと水酸化テトラメチルアンモニウム、水酸化カリウム、および水酸化ナトリウムから選ばれる１種以上であるアルカリ化合物およびテトラメチルアンモニウム塩酸塩、テトラメチルアンモニウム硝酸塩、テトラメチルアンモニウム硫酸塩、テトラメチルアンモニウム酢酸塩、テトラメチルアンモニウムプロピオン酸塩、テトラメチルアンモニウムシュウ酸塩、テトラメチルアンモニウムコハク酸塩、塩化カリウム、塩化ナトリウム、酢酸カリウム、酢酸ナトリウムから選ばれる少なくとも１種であるアルカリ塩を含有したアルカリ性水溶液であって、単結晶シリコンを異方性に溶解することを特徴としたシリコンエッチング液、且つ該エッチング液を用いるシリコンのエッチング方法。【選択図】  なし【特許請求の範囲】
【請求項１】
単結晶シリコンを異方性に溶解するシリコンエッチング液であって、（１）ヒドロキシルアミン、（２）アルカリ化合物、並びに（３）該アルカリ化合物の塩酸塩、硫酸塩、硝酸塩、酢酸塩、プロピオン酸塩、シュウ酸塩、およびコハク酸塩から選ばれる少なくとも１種以上のアルカリ塩を含有した水溶液であることを特徴とするシリコンエッチング液。
【請求項２】
（１）アルカリ化合物が水酸化テトラメチルアンモニウム、水酸化カリウム、および水酸化ナトリウムから選ばれる１種以上である請求項１記載のシリコンエッチング液。
【請求項３】
（３）アルカリ塩が、テトラメチルアンモニウム塩酸塩、テトラメチルアンモニウム硝酸塩、テトラメチルアンモニウム硫酸塩、テトラメチルアンモニウム酢酸塩、テトラメチルアンモニウムプロピオン酸塩、テトラメチルアンモニウムシュウ酸塩、テトラメチルアンモニウムコハク酸塩、塩化カリウム、塩化ナトリウム、酢酸カリウムおよび酢酸ナトリウムから選ばれる少なくとも１種である請求項１記載のシリコンエッチング液。
【請求項４】
（１）ヒドロキシルアミンの濃度が１〜１０重量％、（２）アルカリ化合物の濃度が３〜２５重量％であり、（３）アルカリ塩の濃度が３〜１４重量％である請求項１記載のシリコンエッチング液。
【請求項５】
単結晶シリコンを異方性に溶解するシリコンエッチング方法であって、（１）ヒドロキシルアミンの濃度が１〜１０重量％、（２）アルカリ化合物の濃度が３〜２５重量％、並びに（３）該アルカリ化合物の塩酸塩、硫酸塩、硝酸塩、酢酸塩、プロピオン酸塩、シュウ酸塩、およびコハク酸塩から選ばれる少なくとも１種以上のアルカリ塩３〜１４重量％を含有した水溶液を用いることを特徴とするシリコンエッチング方法。
【請求項６】
（２）アルカリ化合物が水酸化テトラメチルアンモニウム、水酸化カリウム、水酸化ナトリウムから選ばれる１種以上と、（３）アルカリ塩が、テトラメチルアンモニウム塩酸塩、テトラメチルアンモニウム硝酸塩、テトラメチルアンモニウム硫酸塩、テトラメチルアンモニウム酢酸塩、テトラメチルアンモニウムプロピオン酸塩、テトラメチルアンモニウムシュウ酸塩、テトラメチルアンモニウムコハク酸塩、塩化カリウ、塩化ナトリウム、酢酸カリウムおよび酢酸ナトリウムから選ばれる少なくとも１種以上である請求項５記載のシリコンエッチング方法。
【発明の詳細な説明】
【技術分野】
【０００１】
本発明はシリコンのエッチング加工に関し、特にＭＥＭＳ部品や半導体デバイスの製造に用いるシリコンエッチング液並びにシリコンエッチング方法に関する。
【背景技術】
【０００２】
一般にシリコン単結晶基板を化学薬液にてエッチングする場合には、フッ酸と硝酸等の成分を加えた混合水溶液である酸系エッチング液にてエッチングする方法、または水酸化カリウム（ＫＯＨ）、水酸化テトラメチルアンモニウム（ＴＭＡＨ）等の水溶液であるアルカリ系エッチング液にてエッチングする方法が行われている（非特許文献１、２参照）。
【０００３】
酸系エッチング液を用いた場合、硝酸等の酸化作用をもった成分によってシリコン表面が酸化されて酸化ケイ素が生成し、この酸化ケイ素はフッ酸等によってフッ化シリコンとして溶解されることによってエッチングが進行する。酸系エッチング液でエッチングを行った際の特徴は、エッチング対象のシリコンが単結晶、多結晶、非晶質のいずれであっても、エッチングが等方向に進行することにある。このため、パターンマスク等を用いてパターンエッチングを行う際、エッチングを深くすればするほど、その深さと同程度の横方向へのエッチング、即ち、パターンマスク下のアンダーカット(侵食)が進行し、不都合を起こす場合がある。
【０００４】
一方、アルカリ系エッチング液を用いた場合、液中のヒドロキシアニオンによってシリコンはケイ酸のイオンとして溶解し、この際、水が還元されて水素を発生する。アルカリ系エッチング液でエッチングを行うと、酸系エッチング液とは異なり、単結晶シリコンでのエッチングは異方性を有しながら進行する。これはシリコンの結晶面方位ごとにシリコンの溶解速度に差があることに基づいており、結晶異方性エッチングとも呼ばれる。多結晶でも微視的に見れば異方性を保持しつつエッチングが進行するが、結晶粒の面方位はランダムに分布していることから、巨視的には等方性のエッチングが進行するように見える。非晶質では微視的にも巨視的にも等方性にエッチングが進行する。
【０００５】
アルカリ系エッチング液としては、ＫＯＨ、ＴＭＡＨの水溶液以外にも水酸化ナトリウム（ＮａＯＨ）、アンモニア、ヒドラジンなどの水溶液が使用される。これらの水溶液を用いた単結晶シリコン基板のエッチング加工においては、目的とする加工形状や処理を行う温度条件等にもよるが、数時間から数十時間という長い加工時間を要する場合が多い。
【０００６】
この加工時間を少しでも短縮することを目的に、高いエッチング速度を示す薬液が開発されている。例えば、特許文献１にはＴＭＡＨにヒドロキシルアミン類を添加した水溶液をエッチング液として使用する技術が開示されている。また特許文献２にはＴＭＡＨに鉄、塩化鉄（III）、水酸化鉄（II）などの特定の化合物を添加した水溶液をエッチング液として使用する技術が開示されており、エッチング速度を速くする効果の高さでは、鉄とヒドロキシルアミンを併用するのが特に好適であることが開示されている。また特許文献３にはＫＯＨにヒドロキシルアミン類を添加した水溶液をエッチング液として使用する技術が開示されている。さらに、特許文献４には、（１）有機アルカリ化合物および(２)ヒドロキシアミン類、リン酸塩類、還元糖類、アスコルビン酸、グリオキシル酸、およびブレンツカテキン並びにそれらの誘導体から選ばれる少なくとも１種からなる異方性エッチング剤組成物に関する発明が開示されているが、本願の  （１）ヒドロキシルアミン、（２）アルカリ化合物、および（３）該アルカリ化合物の塩酸塩、硫酸塩、硝酸塩、酢酸塩、プロピオン酸塩、シュウ酸塩、およびコハク酸塩から選ばれる少なくとも１種以上であるアルカリ塩を含有した水溶液であることを特徴とするシリコンエッチング液に関する開示はない。
【特許文献１】特開２００６−０５４３６３
【特許文献２】特開２００６−１８６３２９
【特許文献３】特開２００６−３５１８１３
【特許文献４】特開２００７−２１４４５６
【非特許文献１】佐藤、「シリコンエッチング技術」、表面技術、Vol.51、No.8、2000、ｐ754〜759
【非特許文献２】江刺、「2003マイクロマシン／MEMS技術大全」、ｐ.109〜114
【発明の開示】
【発明が解決しようとする課題】
【０００７】
しかしながら、上記特許文献１、２、３、４に記載の技術においてエッチング速度を促進させるために添加されているヒドロキシルアミンは自己分解性のある化合物であることから、保存中およびエッチング処理による濃度低下が発生しやすく、特にエッチング液自体を加温状態に維持することによって、その濃度低下はいっそう顕著になる。このヒドロキシルアミンの濃度低下はエッチング速度の低下を引き起こすため、加温状態に維持している際には、時間の経過とともにエッチング速度は低下してしまう。そのため、ヒドロキシルアミンを含んだエッチング液を用いてエッチング加工を行う場合、エッチング加工がどの程度の深さまで進行しているかをエッチング加工中に何度も確認するという煩雑な操作が必要であった。
【０００８】
そこで本発明の目的は、ヒドロキシルアミンを含んだアルカリ性水溶液を用いて、本願のエッチング速度が高いという特長を損なうことなく、ヒドロキシルアミンの分解を抑制することで時間の経過にともなうエッチング速度の低下を抑制した、単結晶シリコンを異方性に溶解するシリコンエッチング液並びにシリコンエッチング方法を提供することにある。
【課題を解決するための手段】
【０００９】
本発明者等は上記の課題を解決すべく鋭意研究を行った結果、ヒドロキシルアミンとアルカリ化合物および該アルカリ塩を添加した水溶液でエッチングを行うことによって、シリコンに対する高いエッチング速度を保持した上で、ヒドロキシルアミンの分解によるエッチング速度の低下が抑制できることを見出し、本発明を完成するに到った。すなわち本発明は、シリコンエッチング液およびエッチング方法に関するものであり、以下のとおりである。
１．単結晶シリコンを異方性に溶解するシリコンエッチング液であって、（１）ヒドロキシルアミン、（２）アルカリ化合物、並びに（３）該アルカリ化合物の塩酸塩、硫酸塩、硝酸塩、酢酸塩、プロピオン酸塩、シュウ酸塩、およびコハク酸塩から選ばれる少なくとも１種以上のアルカリ塩を含有した水溶液であることを特徴とするシリコンエッチング液。
２．（１）アルカリ化合物が水酸化テトラメチルアンモニウム、水酸化カリウム、および水酸化ナトリウムから選ばれる１種以上である第1項記載のシリコンエッチング液。
３．（３）アルカリ塩が、テトラメチルアンモニウム塩酸塩、テトラメチルアンモニウム硝酸塩、テトラメチルアンモニウム硫酸塩、テトラメチルアンモニウム酢酸塩、テトラメチルアンモニウムプロピオン酸塩、テトラメチルアンモニウムシュウ酸塩、テトラメチルアンモニウムコハク酸塩、塩化カリウム、塩化ナトリウム、酢酸カリウムおよび酢酸ナトリウムから選ばれる少なくとも１種である第１項記載のシリコンエッチング液。
４．（１）ヒドロキシルアミンの濃度が１〜１０重量％、（２）アルカリ化合物の濃度が３〜２５重量％であり、（３）アルカリ塩の濃度が３〜１４重量％である第１項記載のシリコンエッチング液。
５．単結晶シリコンを異方性に溶解するシリコンエッチング方法であって、（１）ヒドロキシルアミンの濃度が１〜１０重量％、（２）アルカリ化合物の濃度が３〜２５重量％、並びに（３）該アルカリ化合物の塩酸塩、硫酸塩、硝酸塩、酢酸塩、プロピオン酸塩、シュウ酸塩、およびコハク酸塩から選ばれる少なくとも１種以上のアルカリ塩３〜１４重量％を含有した水溶液を用いることを特徴とするシリコンエッチング方法。
６．（２）アルカリ化合物が水酸化テトラメチルアンモニウム、水酸化カリウム、水酸化ナトリウムから選ばれる１種以上と、（３）アルカリ塩が、テトラメチルアンモニウム塩酸塩、テトラメチルアンモニウム硝酸塩、テトラメチルアンモニウム硫酸塩、テトラメチルアンモニウム酢酸塩、テトラメチルアンモニウムプロピオン酸塩、テトラメチルアンモニウムシュウ酸塩、テトラメチルアンモニウムコハク酸塩、塩化カリウム、塩化ナトリウム、酢酸カリウムおよび酢酸ナトリウムから選ばれる少なくとも１種以上である第５項記載のシリコンエッチング方法。
【発明の効果】
【００１０】
本願発明により、ヒドロキシルアミンを含んだアルカリ性水溶液の特長である高いエッチング速度を維持した上で、ヒドロキシルアミンの分解を抑制し、エッチング速度の低下を抑制できるような、単結晶シリコンを異方性に溶解するシリコンエッチング液並びにシリコンエッチング方法を提供することができる。よって、ヒドロキシルアミンを含んだシリコンエッチング液の長寿命化およびエッチング処理を行う際の頻繁な加工形状確認などの煩雑な操作を大幅に簡略化できるという効果がある。
【発明を実施するための最良の形態】
【００１１】
本発明に用いるアルカリ化合物は、水酸化テトラメチルアンモニウム、水酸化カリウム、および水酸化ナトリウムが好ましく、特に水酸化テトラメチルアンモニウムおよび／または水酸化カリウムが好ましい。本発明のアルカリ化合物は、単独で用いても、２種類以上組み合わせて用いても良い。
【００１２】
アルカリ化合物の濃度は、所望のシリコンエッチング速度に応じて適宜決定することが可能であり、好ましくは３〜２５重量％の範囲で用いられる。より好ましくは、４〜２４重量％である。３重量％よりも低い濃度範囲では、エッチングされた面の表面にピラミッド状の微細な突起が多量に生成し、最終的に製品の外観および機能に好ましくない影響を与えてしまう場合がある。また２５重量％よりも高い濃度範囲ではヒドロキシルアミンの添加することによって得られるエッチング速度の向上効果が図れない。アルカリ化合物の濃度は、３〜２５重量％の範囲で適宜決定することが可能である。
【００１３】
本発明に用いるヒドロキシルアミンの濃度は、所望のシリコンエッチング速度に応じて適宜決定することが可能であり、好ましくは１〜１０重量％の範囲で用いられる。より好ましくは、２〜１０重量％であり、更に好ましくは３〜１０重量％である。１重量％より低い濃度では、ヒドロキシルアミンの添加によるシリコンエッチング速度の向上効果が明確に得られない場合がある。１重量％以上であれば、ヒドロキシルアミンの添加によるエッチング速度の向上効果が明確に得られるようになり、ヒドロキシルアミン濃度を増加させた際には、これに伴いエッチング速度も向上する傾向が見られる。ただし、濃度が１０重量％を超えてヒドロキシルアミンの濃度を増加させても、エッチング速度の更なる向上効果がほとんど見られない。所望のエッチング速度を考慮した上で、アルカリ化合物及びヒドロキシルアミン濃度を調整すればよい。
【００１４】
本発明に用いるアルカリ塩はテトラメチルアンモニウム塩酸塩、テトラメチルアンモニウム硫酸塩、テトラメチルアンモニウム硝酸塩、テトラメチルアンモニウム酢酸塩、テトラメチルアンモニウムプロピオン酸塩、テトラメチルアンモニウムシュウ酸塩、テトラメチルアンモニウムコハク酸塩、塩化カリウム、硫酸カリウム、硝酸カリウム、酢酸カリウム、プロピオン酸カリウム、シュウ酸カリウム、コハク酸カリウム、塩化ナトリウム、硫酸ナトリウム、硝酸ナトリウム、酢酸ナトリウム、プロピオン酸ナトリウム、シュウ酸ナトリウム、コハク酸ナトリウムが好ましく、特にアルカリ塩が、テトラメチルアンモニウム塩酸塩、テトラメチルアンモニウム硝酸塩、テトラメチルアンモニウム硫酸塩、テトラメチルアンモニウム酢酸塩、テトラメチルアンモニウムプロピオン酸塩、テトラメチルアンモニウムシュウ酸塩、テトラメチルアンモニウムコハク酸塩、塩化カリウム、塩化ナトリウム、酢酸カリウム、酢酸ナトリウムが好ましい。本発明のアルカリ塩は、単独で用いても、２種類以上組み合わせて用いても良い。
【００１５】
本発明に用いるアルカリ塩の濃度は、シリコンエッチング速度とエッチング液の安定性を確保するために適宜選択すればよいが３〜１４重量％で用いられる。３重量％より低い濃度では、塩の添加によるヒドロキシルアミンの安定性とそれに伴うエッチングレートの低下抑制効果が得られない場合がある。３重量％以上であれば、シリコンエッチング速度の安定化効果が得られるようになり、アルカリ塩の濃度を増加させればさせるほどエッチング速度の低下は抑制される傾向が見られる。ただし、アルカリ塩濃度が１４重量％を越えて増加させた場合、ヒドロキシルアミンの安定性に与える効果がほとんど見られなくなってしまう。エッチング液の安定性が確保できるように、３〜１４重量％の濃度範囲内で塩濃度を調整すればよい。
【００１６】
また、本発明のエッチング液には、濡れ性を向上するために界面活性剤を添加してもよく、例えばカチオン系、ノニオン系、アニオン系の何れの界面活性剤を使用しても構わない。さらに着色剤等の一般的な添加剤を加えることもできる。発明のエッチング液はアルカリ性で無ければならず、ｐＨは１０以上が好ましく、ｐＨ１１以上が更に好ましい。
【００１７】
本発明のシリコンエッチング方法は、通常、加温されたエッチング液中に対象物を浸漬し、所定時間経過後に取り出し、対象物に付着しているエッチング液を水等で洗い流した後、付着している水を乾燥して除去するという方法が行なわれている。エッチング液の使用温度としては、４０℃以上沸点未満の温度が好ましく、さらに好ましくは５０℃から９０℃、特に７０℃から９０℃が好ましい。エッチング液の温度が４０℃未満の場合、エッチング速度が低くなるため、生産効率が著しく低下してしまう。沸点まで温度を上げると液組成変化が著しく、エッチング条件を一定に保つことが難しい。エッチング液の温度を高くすることで、エッチング速度は上昇するが、エッチング液の性能の経時変動を小さく抑えることなども考慮した上で、適宜最適な処理温度を決定すればよい。
【００１８】
本発明におけるエッチング処理の対象物は、単結晶シリコンを含んだ基板または多面体ブロックであり、基板やブロックの全域または一部領域に単結晶シリコンが存在しているものである。なお、単結晶シリコンは単層でも多層に積層された状態でも構わない。これらの基板やブロックの全域または一部領域にイオンドープしたものもエッチング処理の対象物となる。またシリコン酸化膜、シリコン窒化膜、シリコン有機膜等材料やアルミニウム膜、クロム膜、金膜などの金属膜が上記のエッチング対象物の表面や対象物内部に存在しているものについても、本発明におけるエッチング処理の対象物に含まれる。
【実施例】
【００１９】
以下、実施例及び比較例により本発明を更に具体的に説明するが、本発明はこれらの実施例に何ら制限されるものではない。評価に用いたエッチング対象物は単結晶シリコン（１００）（単にシリコン(１００)という場合がある）ウェハである。このシリコン(１００)ウェハの片側の面は、その全面がシリコン熱酸化膜からなる保護膜によって覆われた状態となっており、もう片側の面ではシリコン熱酸化膜の一部をドライエッチングにより除去し、シリコン面が露出したパターン形状を有している。このシリコン（１００）ウェハはエッチング処理をする直前に１％フッ化水素酸水溶液に常温で７分間浸漬し、その後、超純水によるリンスを施し、乾燥を行った。このフッ化水素酸水溶液処理によって、パターン形状のシリコン面が露出した部分の表面に生成しているシリコン自然酸化膜を除去した後に処理を行った。
【００２０】
単結晶シリコン（１００）ウェハのエッチング処理方法およびエッチング速度の算出方法
以下の実施例および比較例に示したエッチング液をＰＴＦＥ製の容器に入れ、この容器を湯浴中に浸してエッチング液の温度を８０℃に加温した。エッチング液の温度が８０℃に達した後、単結晶シリコン（１００）ウェハをエッチング液の中に１０分間浸してエッチング処理を行い、その後、ウェハを取り出して超純水によるリンスおよび乾燥を行った。エッチング処理を行ったウェハは、シリコンのエッチングに伴いパターン部分が周囲よりも窪んだ状態になり、エッチングされた部分とエッチングされていない部分との高低差を測定することによって、１０分間でのシリコン（１００）面のエッチング深さを求めた。このエッチング深さを１０で割った値をシリコン（１００）面のエッチング速度（単位はμｍ/分）として算出した。
【００２１】
加熱老化試験方法およびエッチング速度低下率
シリコン（１００）面のエッチング速度を測定した後も、このエッチング液を８０℃に加温状態を８時間継続し、その後、加温を停止して室温状態にて１６時間放置した。８＋１６＝２４時間を要した８０℃加温と室温放置を連続的に５回繰り返す処理（＝加熱老化処理）を行った後、再度８０℃におけるシリコン（１００）面のエッチング速度を測定し、加熱老化処理前後でのエッチング速度を比較する。加熱老化処理前後のエッチング速度の差を加熱老化処理前のエッチング速度で割って、１００をかけた値をエッチング速度低下率という。
【００２２】
なお実施例１〜７および比較例１、２で行っている加熱老化処理は、あくまでもエッチング液中のヒドロキシルアミンを意図的に分解させることでシリコン（１００）エッチング速度を低下させ、薬液の安定性を評価するために行った処理の一例に過ぎず、加熱する温度を高くするほど、また加熱する時間を長くするほどヒドロキシルアミンの分解はより顕著になり、エッチング速度の低下もより顕著になるのは言うまでもない。ここでは、エッチング液ごとのシリコン（１００）面のエッチング速度の低下度合いを比較・確認できれば良いため、上記の条件にて加熱老化処理を行ったに過ぎない。
【００２３】
実施例１
５．２重量％の水酸化テトラメチルアンモニウム（ＴＭＡＨ）と１０重量％のヒドロキシルアミン、および７．１重量％のテトラメチルアンモニウム塩酸塩を含んだ水溶液をエッチング液として調製し、所定のエッチング処理を行った。その結果、シリコン（１００）面のエッチング速度は１.６２μm／分であった。
加熱老化試験後のシリコン（１００）面のエッチング速度を測定したところ、１．５３μm／分であった。
この結果から、加熱老化試験によるエッチング速度低下率は｛（１．６２−１．５３）／１．６２｝×１００＝５．６％となる。
【００２４】
実施例２
５．２重量％のＴＭＡＨと１０重量％のヒドロキシルアミン、および８．８重量％のテトラメチルアンモニウム硝酸塩を含んだ水溶液をエッチング液として調製し、所定のエッチング処理を行った。その結果、シリコン（１００）面のエッチング速度は１.３５μm／分であった。
加熱老化試験後のシリコン（１００）面のエッチング速度を測定したところ、１．１６μm／分であった。
この結果から、加熱老化試験によるエッチング速度低下率は｛（１．３５−１．１６）／１．３５｝×１００＝１４．１％となる。
【００２５】
比較例１
５．２重量％のＴＭＡＨと１０重量％のヒドロキシルアミンを含んだ水溶液をエッチング液として調製し、所定のエッチング処理を行った。その結果、シリコン（１００）面のエッチング速度は１．４６μm／分であった。
加熱老化試験後のシリコン（１００）面のエッチング速度を測定したところ、１．０２μm／分であった。
この結果から、加熱老化試験によるエッチング速度低下率は｛（１．４６−１．０２）／１．４６｝×１００＝３０．１％となる。
【００２６】
実施例３
６．５重量％のＴＭＡＨと１０重量％のヒドロキシルアミン、および６．３重量％のテトラメチルアンモニウム酢酸塩を含んだ水溶液をエッチング液として調製し、所定のエッチング処理を行った。その結果、シリコン（１００）面のエッチング速度は１.４３μm／分であった。
加熱老化試験後のシリコン（１００）面のエッチング速度を測定したところ、１．３３μm／分であった。
この結果から、加熱老化試験によるエッチング速度低下率は｛（１．４３−１．３３）／１．４３｝×１００＝７．０％となる。
【００２７】
実施例４
６．５重量％のＴＭＡＨと１０重量％のヒドロキシルアミン、および７．０重量％のテトラメチルアンモニウムプロピオン酸塩を含んだ水溶液をエッチング液として調製し、所定のエッチング処理を行った。その結果、シリコン（１００）面のエッチング速度は１.５０μm／分であった。
加熱老化試験後のシリコン（１００）面のエッチング速度を測定したところ、１．３５μm／分であった。
この結果から、加熱老化試験によるエッチング速度低下率は｛（１．５０−１．３５）／１．５０｝×１００＝１０．０％となる。
【００２８】
実施例５
６．５重量％のＴＭＡＨと１０重量％のヒドロキシルアミン、および３．８重量％のテトラメチルアンモニウムシュウ酸塩を含んだ水溶液をエッチング液として調製し、所定のエッチング処理を行った。その結果、シリコン（１００）面のエッチング速度は１.６０μm／分であった。
加熱老化試験後のシリコン（１００）面のエッチング速度を測定したところ、１．３１μm／分であった。
この結果から、加熱老化試験によるエッチング速度低下率は｛（１．６０−１．３１）／１．６０｝×１００＝１８．０％となる。
【００２９】
実施例６
６．５重量％のＴＭＡＨと１０重量％のヒドロキシルアミン、および４．５重量％のテトラメチルアンモニウムコハク酸塩を含んだ水溶液をエッチング液として調製し、所定のエッチング処理を行った。その結果、シリコン（１００）面のエッチング速度は１.５３μm／分であった。
加熱老化試験後のシリコン（１００）面のエッチング速度を測定したところ、１．３０μm／分であった。
この結果から、加熱老化試験によるエッチング速度低下率は｛（１．５３−１．３０）／１．５３｝×１００＝１５．０％となる。
【００３０】
実施例７
６．５重量％のＴＭＡＨと１０重量％のヒドロキシルアミン、および５．６重量％のテトラメチルアンモニウム硫酸塩を含んだ水溶液をエッチング液として調製し、所定のエッチング処理を行った。その結果、シリコン（１００）面のエッチング速度は１.６０μm／分であった。
加熱老化試験後のシリコン（１００）面のエッチング速度を測定したところ、１．２９μm／分であった。
この結果から、加熱老化試験によるエッチング速度低下率は｛（１．６０−１．２９）／１．６０｝×１００＝１９．４％となる。
【００３１】
比較例２
６．５重量％のＴＭＡＨと１０重量％のヒドロキシルアミンを含んだ水溶液をエッチング液として調製し、所定のエッチング処理を行った。その結果、シリコン（１００）面のエッチング速度は１．５４μm／分であった。
加熱老化試験後のシリコン（１００）面のエッチング速度を測定したところ、１．０７μm／分であった。
この結果から、加熱老化試験によるエッチング速度低下率は｛（１．５４−１．０７）／１．５４｝×１００＝３０．５％となる。
【００３２】
実施例１〜７および比較例１、２より、アルカリ化合物であるＴＭＡＨとヒドロキシルアミンを含んだ水溶液中に３〜１４重量％のテトラメチルアンモニウム塩を添加することで、加熱老化試験によるシリコン（１００）面のエッチング速度の低下率が抑制されることがわかる。
【００３３】
実施例８
２０重量％のＫＯＨと１０重量％のヒドロキシルアミン、および９．５重量％の塩化カリウムを含んだ水溶液をエッチング液として調製し、所定のエッチング処理を行った。その結果、シリコン（１００）面のエッチング速度は４．３６μm／分であった。
加熱老化試験後のシリコン（１００）面のエッチング速度を測定したところ、３．５４μm／分であった。
この結果から、加熱老化試験によるエッチング速度低下率は｛（４．３６−３．５４）／４．３６｝×１００＝１８．８％となる。
【００３４】
実施例９
２０重量％のＫＯＨと１０重量％のヒドロキシルアミン、および１２．６重量％の酢酸カリウムを含んだ水溶液をエッチング液として調製し、所定のエッチング処理を行った。その結果、シリコン（１００）面のエッチング速度は４．５２μm／分であった。
加熱老化試験後のシリコン（１００）面のエッチング速度を測定したところ、３．８４μm／分であった。
この結果から、加熱老化試験によるエッチング速度低下率は｛（４．５２−３．８４）／４．５２｝×１００＝１５．０％となる。
【００３５】
比較例３
２０重量％のＫＯＨと１０重量％のヒドロキシルアミンを含んだ水溶液をエッチング液として調製し、所定のエッチング処理を行った。その結果、シリコン（１００）面のエッチング速度は３．９８μm／分であった。
加熱老化試験後のシリコン（１００）面のエッチング速度を測定したところ、２．６１μm／分であった。
この結果から、加熱老化試験によるエッチング速度低下率は｛（３．９８−２．６１）／３．９８｝×１００＝３４．４％となる。
【００３６】
実施例８、９および比較例３より、アルカリ化合物であるＫＯＨとヒドロキシルアミンを含んだ水溶液中に３〜１４重量％のカリウム塩を添加することで、加熱老化試験によるシリコン（１００）面のエッチング速度の低下率が抑制されることがわかる。
【００３７】
実施例１０
１４．４重量％のＮａＯＨと１０重量％のヒドロキシルアミン、および９．１重量％の塩化ナトリウムを含んだ水溶液をエッチング液として調製し、所定のエッチング処理を行った。その結果、シリコン（１００）面のエッチング速度は３．６２μm／分であった。
加熱老化試験後のシリコン（１００）面のエッチング速度を測定したところ、２．９６μm／分であった。
この結果から、加熱老化試験によるエッチング速度低下率は｛（３．６２−２．９６）／３．６２｝×１００＝１８．２％となる。
【００３８】
実施例１１
１４．４重量％のＮａＯＨと１０重量％のヒドロキシルアミン、および１２．８重量％の酢酸ナトリウムを含んだ水溶液をエッチング液として調製し、所定のエッチング処理を行った。その結果、シリコン（１００）面のエッチング速度は３．７５μm／分であった。
加熱老化試験後のシリコン（１００）面のエッチング速度を測定したところ、３．１９μm／分であった。
この結果から、加熱老化試験によるエッチング速度低下率は｛（３．７５−３．１９）／３．７５｝×１００＝１４．９％となる。
【００３９】
比較例４
１４．４重量％のＮａＯＨと１０重量％のヒドロキシルアミンを含んだ水溶液をエッチング液として調製し、所定のエッチング処理を行った。その結果、シリコン（１００）面のエッチング速度は３．８１μm／分であった。
加熱老化試験後のシリコン（１００）面のエッチング速度を測定したところ、２．６２μm／分であった。
この結果から、加熱老化試験によるエッチング速度低下率は｛（３．８１−２．６２）／３．８１｝×１００＝３１．２％となる。
【００４０】
実施例１０、１１および比較例４より、アルカリ化合物であるＮａＯＨとヒドロキシルアミンを含んだ水溶液中に３〜１４重量％のナトリウム塩を添加することで、加熱老化試験によるシリコン（１００）面のエッチング速度の低下率が抑制されることがわかる。
【００４１】
実施例および比較例の結果を表１に示した。
【００４２】
【表１】
2009123798.tif 000002